(57)【特許請求の範囲】
【請求項１】
式（Ａ）の化合物Ａとビスマスの錯体である化合物Ｐとを含む材料：
【化１】
0006657237.tif 000020
式中：出現する可変部分は、以下のとおりである：
Ｚは、ＣＲ１であり；
Ａｒ１は、各場合に同一であるか異なり、１以上のＲ１基により置換されてよい６〜３０個の芳香族環原子を有する芳香族環構造または１以上のＲ１基により置換されてよい５〜３０個の芳香族環原子を有する複素環式芳香族環構造であり；ここで、Ａｒ１基は、Ｒ１基を介して、互いに結合してよく；
Ｒ１は、各場合に同一であるか異なり、Ｈ、Ｄ、Ｆ、Ｃ（=Ｏ）Ｒ２、ＣＮ、Ｓｉ（Ｒ２）３、Ｐ（=Ｏ）（Ｒ２）２、ＯＲ２、Ｓ（=Ｏ）Ｒ２、Ｓ（=Ｏ）２Ｒ２、１〜２０個の炭素原子を有する直鎖アルキルもしくはアルコキシ基、３〜２０個の炭素原子を有する分岐あるいは環状アルキルもしくはアルコキシ基、２〜２０個の炭素原子を有するアルケニルもしくはアルキニル基、６〜３０個の芳香族環原子を有する芳香族環構造および５〜３０個の芳香族環原子を有する複素環式芳香族環構造から選ばれ；ここで、２個以上のＲ１基は、互いに結合してよく、環構造を形成してよく；ここで、前記アルキル、アルコキシ、アルケニルおよびアルキニル基と前記芳香族環構造および複素環式芳香族環構造は、夫々、１以上のＲ２基により置換されてよく、また、前記アルキル、アルコキシ、アルケニルおよびアルキニル基中の１以上ＣＨ２基は、-Ｒ２Ｃ=ＣＲ２-、-Ｃ≡Ｃ-、Ｓｉ（Ｒ２）２、Ｃ=Ｏ、Ｃ=ＮＲ２、-Ｃ（=Ｏ）Ｏ-、-Ｃ（=Ｏ）ＮＲ２-、Ｐ（=Ｏ）（Ｒ２）、-Ｏ-、-Ｓ-、ＳＯもしくはＳＯ２で置き代えられてよく、
Ｒ２は、各場合に、同一であるか異なり、Ｈ、Ｄ、Ｆ、ＣＮまたは１〜２０個の炭素原子を有するアルキル基、６〜３０個の芳香族環原子を有する芳香族環構造および５〜３０個の芳香族環原子を有する複素環式芳香族環構造から選ばれ；ここで、２個以上のＲ２基は、互いに結合してよく、環構造を形成してよく、また、前記アルキル基、芳香族環構造および複素環式芳香族環構造は、ＦまたはＣＮにより置換されてよい。
【請求項２】
化合物Ａは、１０個を超える芳香族環原子を有する縮合アリール基を含まず、かつ、１４個を超える芳香族環原子を有する縮合ヘテロアリール基を含まないことを特徴とする、請求項１記載の材料。
【請求項３】
化合物Ａにおいて、Ａｒ１基は、各場合に同一であるか異なり、１以上のＲ１基により置換されてよい６〜２４個の芳香族環原子を有する芳香族環構造または１以上のＲ１基により置換されてよい５〜２４個の環原子を有する複素環式芳香族環構造であることを特徴とする、請求項１または２記載の材料。 
【請求項４】
化合物Ａにおいて、Ａｒ１基は、随意に１以上のＲ１基により置換されてよく、フェニル、ビフェニル、テルフェニル、クアテルフェニル、ナフチル、フェナントリル、フルオランテニル、フルオレニル、インデノフルオレニル、スピロビフルオレニル、ジベンゾフラニル、ジベンゾチオフェニル、カルバゾリル、アクリジルおよびフェナンスリジルから選ばれることを特徴とする、請求項１〜３何れか１項記載の材料。
【請求項５】
化合物Ｐは、（ＩＩＩ）酸化状態のビスマス錯体であることを特徴とする、請求項１〜４何れか１項記載の材料。
【請求項６】
化合物Ｐは、有機化合物である少なくとも一つのリガンドＬを有するビスマス錯体であることを特徴とする、請求項１〜５何れか１項記載の材料。
【請求項７】
リガンドＬは、一価に負に帯電していることを特徴とする、請求項６記載の材料。
【請求項８】
ビスマス原子に結合するリガンドＬ中の基は、カルボン酸基、チオカルボン酸基、カルボキサアミド基およびカルボキシイミド基から選ばれることを特徴とする、請求項６または７記載の材料。
【請求項９】
リガンドＬは、フッ素化安息香酸誘導体、フッ素化もしくは非フッ素化フェニル酢酸誘導体およびフッ素もしくは非フッ素化酢酸誘導体から選ばれることを特徴とする、請求項８記載の材料。
【請求項１０】
化合物Ｐは、０．１〜３０％の濃度で、ドーパントとして材料中に存在することを特徴とする、請求項１〜９何れか１項記載の材料。
【請求項１１】
請求項１〜１０何れか１項記載の材料を含む、電子素子での使用のための層。
【請求項１２】
請求項１〜１０何れか１項記載の材料と少なくとも一つの溶媒とを含む調合物。
【請求項１３】
化合物Ａと化合物Ｐが、共に気相から適用されること、または本発明の材料を含む調合物が、液相から適用されることを特徴とする、請求項１１記載の層の製造方法。
【請求項１４】
請求項１〜１０何れか１項記載の材料の、有機エレクトロルミネッセンス素子、有機集積回路、有機電界効果トランジスタ、有機薄膜トランジスタ、有機発光トランジスタ、有機ソーラーセル、有機光学検査素子、有機光受容素子、有機電場消光素子、発光電子化学セルおよび有機レーザーダイオードから選ばれる電子素子での使用。
【請求項１５】
請求項１〜１０何れか１項記載の材料を含む、有機エレクトロルミネッセンス素子、有機集積回路、有機電界効果トランジスタ、有機薄膜トランジスタ、有機発光トランジスタ、有機ソーラーセル、有機光学検査素子、有機光受容素子、有機電場消光素子、発光電子化学セルもしくは有機レーザーダイオードから選ばれる電子素子。
【請求項１６】
前記材料を含む層と発光層との間に存在する一以上のさらなる層を持ち、アノードと発光層との間に置かれた正孔輸送層中に前記材料を含むことを特徴とする、請求項１５記載の有機エレクトロルミッセンス素子。
【請求項１７】
正孔を輸送する層（ＨＴＬ）と正孔を輸送する層と発光層との間の層（ＥＢＬ）のＨＯＭＯ準位が、以下の条件を満足することを特徴とする、請求項１６記載の有機エレクトロルミッセンス素子。
ＨＯＭＯ（ＨＴＬ）＜＝ＨＯＭＯ（ＥＢＬ）
【請求項１８】
前記材料を含む層と発光層との間に置かれた一以上の層が、一以上の同一か異なる式（Ａ）の化合物を含むことを特徴とする、請求項１６または１７記載の有機エレクトロルミッセンス素子。
【請求項１９】
アノードに直接隣接する層に一以上の前記材料を含むことを特徴とする、請求項１５〜１８何れか１項記載の有機エレクトロルミッセンス素子。
【発明の詳細な説明】
【技術分野】
【０００１】
本願は、定義された式（Ａ）のモノアリールアミンとビスマス錯体を含む材料に関する。本願は、さらに、好ましくは、有機エレクトロルミッセンス素子（ＯＬＥＤ）である電子素子の層での前記材料の使用に関する。
【０００２】
用語「含む」は、本願の文脈では、さらなる構成成分または工程が存在してよいことを意味すると理解される。不定冠詞「ａ」は、複数を排除しない。
【０００３】
本願の文脈での電子素子は、機能性材料として有機半導体を含む有機電子素子と呼ばれるものを意味すると理解される。
【０００４】
有機化合物が機能性材料として使用されるＯＬＥＤの構造は、たとえば、US 4539507、US 5151629、EP0676461およびWO98/27136に記載されている。一般的に、用語ＯＬＥＤは、有機化合物を含む一以上の層を有し、電圧の印加により発光する電子素子を意味すると理解される。
【０００５】
電子素子の性能データは、正孔を輸送する機能を有する層（正孔を輸送する層）、たとえば、正孔注入層、正孔輸送層および電子ブロック層に大きく影響される。
【０００６】
先行技術は、正孔輸送層のための材料として、モノアリールアミンの使用を開示する。このような、モノアリールアミンは、たとえば、JP 1995/053955、WO 2006/123667、JP 2010/222268、WO 2012/034627、WO 2013/120577、WO 2014/015938およびWO 2014/015935に記載されている。
【０００７】
さらに、先行技術は、ＯＬＥＤの正孔を輸送する層において正孔輸送材料と組み合わせたp-ドーパントの使用を開示している。ここで、p-ドーパントは、主成分に対して副成分として添加されると、その伝導性を著しく増加する化合物を意味すると理解される。
【０００８】
先行技術で知られたp-ドーパントは、有機電子受容体化合物、たとえば、7,7,8,8-テトラシアノ-2,3,5,6-テトラフルオロキノジメタン（Ｆ４ＴＣＮＱ）である。先行技術は、さらに、p-ドーパントとして、遷移金属カチオンと主属金属カチオンの金属錯体を、たとえば、WO 2011/33023およびWO 2013/182389に開示している。
【０００９】
先行技術で知られた正孔輸送材料と先行技術で知られたp-ドーパントは、極めて多種の潜在的な可能性の組み合わせをもたらす。これらの中でも、わずかなものだけが、先行技術で開示されている。ここで、ＯＬＥＤの正孔輸送層において、p-ドーパントとしての主族金属錯体とテトラアミン、たとえば、2,2',7,7'-テトラ（N-N-ジ-p-トリル）アミノ-9-9-スピロビフルオレンの組み合わせの例に言及される。これは、WO 2013/182389に開示されている。先行技術からのさらなる例は、ＯＬＥＤの正孔輸送層における、モノアリールアミン、たとえば、トリス-パラ−ビフェニルアミンとＦ４ＴＣＮＱとの組み合わせである。これは、WO 2013/135352に開示されている。
【００１０】
しかしながら、正孔輸送層にこれらの材料を含むＯＬＥＤは、寿命と効率に関して改善の必要性が存在する。
【００１１】
適切な電導性と低ＨＯＭＯエネルギー準位の両者を有するドーパント-正孔輸送材料組み合わせを得ることが可能となるように、低位のＨＯＭＯを有する正孔輸送材料、特別には、−５．０〜−５．４ｅＶの範囲内のＨＯＭＯを有する正孔輸送材料を効率的にドープすることができるp-ドーパントへのニーズが追加的に存在する。ここで、ＨＯＭＯエネルギーは、実施例において特別な方法で決定される。適切で好ましい電導性は、１０−４Ｓ／ｍ〜１０−３Ｓ／ｍの範囲であり、実施例において特別な方法で決定される。低位のＨＯＭＯを有する正孔輸送材料の使用が極めて望まれるが、それは、これが、正孔輸送層と発光層との間に低ＨＯＭＯを有するさらなる層を挿入する必要性をなくすからである。これは、ＯＬＥＤのより単純な構築を可能とし、そのためより効率的な製造プロセスを可能とする。さらなる層が、正孔輸送層と発光層との間に挿入される場合には、低ＨＯＭＯを有する正孔輸送層の所望の場合に、正孔バリアーを回避し、正孔輸送層と発光層との間のＨＯＭＯより高くない正孔輸送層のＨＯＭＯにより、正孔輸送層と発光層との間の電圧低下を回避することができる。これは、正孔輸送層と、正孔輸送層および発光層との間のさらなる層において、同じ材料を使用することにより可能となる。
【００１２】
可視域（ＶＩＳ領域）で低い吸収だけを有する正孔輸送材料-ドーパント組み合わせに対するニーズが追加的に存在する。先行技術で知られるp-ドーパント、たとえば、ＮＤＰ−２（Novaled AGから市販されている。）または酸化モリブデンドーパントは、標準的正孔輸送材料と組み合わせると、ＶＩＳ領域に吸収を有する。ＶＩＳ領域での顕著な吸収バンドの不在が、極めて望まれるが、それは、ＶＩＳ領域での吸収が、ＯＬＥＤの発光特性に影響し、その効率を悪化させるからである。
【００１３】
正孔輸送層での使用のためのp-ドーパントと正孔輸送材料の可能な組み合わせの検討において、特定の式（Ａ）のモノアリールアミンとビスマス錯体を含む材料が、寿命と効率に関して、先行技術と比べて優れた数値を与えることが予期せざることに今回見出された。さらに、本発明の材料は、先行技術による材料よりも、ＯＬＥＤに使用されると、より低い漏洩電流を有する。理論に束縛されるつもりはないが、これは、ＯＬＥＤのドープ層のより低い側面電導性により引き起こされた可能性がある。より小さくなった表示装置における画素では、漏洩電流は、大きな問題であるが、それらは画素間の混線をもたらし得るからである。したがって、その回避が望ましい。本発明の材料のさらに別の特徴は、ＶＩＳ領域における低い吸収バンドだけがあることである。さらに別の特徴は、モノアリールアミンの低いＨＯＭＯ位置のために、本発明の材料を含む正孔輸送層と発光層との間に如何なる追加的な層を持つ必要がなくなることが本発明の材料により可能となり、それゆえ、より効率的な方法で製造することができる。
【００１４】
したがって、本願は、式（Ａ）の化合物Ａとビスマスの錯体である化合物Ｐとを含む材料を提供し：
【００１５】
【化１】
0006657237.tif 000002
【００１６】
式中：出現する可変部分は、以下のとおりである：
Ｚは、ＣＲ１であり；
Ａｒ１は、各場合に同一であるか異なり、１以上のＲ１基により置換されてよい６〜３０個の芳香族環原子を有する芳香族環構造または１以上のＲ１基により置換されてよい５〜３０個の芳香族環原子を有する複素環式芳香族環構造であり；
Ｒ１は、各場合に同一であるか異なり、Ｈ、Ｄ、Ｆ、Ｃ（=Ｏ）Ｒ２、ＣＮ、Ｓｉ（Ｒ２）３、Ｐ（=Ｏ）（Ｒ２）２、ＯＲ２、Ｓ（=Ｏ）Ｒ２、Ｓ（=Ｏ）２Ｒ２、１〜２０個の炭素原子を有する直鎖アルキルもしくはアルコキシ基、３〜２０個の炭素原子を有する分岐あるいは環状アルキルもしくはアルコキシ基、２〜２０個の炭素原子を有するアルケニルもしくはアルキニル基、６〜３０個の芳香族環原子を有する芳香族環構造および５〜３０個の芳香族環原子を有する複素環式芳香族環構造から選ばれ；ここで、２個以上のＲ１基は、互いに結合してよく、環構造を形成してよく；ここで、前記アルキル、アルコキシ、アルケニルおよびアルキニル基と前記芳香族環構造および複素環式芳香族環構造は、夫々、１以上のＲ２基により置換されてよく、また、前記アルキル、アルコキシ、アルケニルおよびアルキニル基中の１以上のＣＨ２基は、-Ｒ２Ｃ=ＣＲ２-、-Ｃ≡Ｃ-、Ｓｉ（Ｒ２）２、Ｃ=Ｏ、Ｃ=ＮＲ２、-Ｃ（=Ｏ）Ｏ-、-Ｃ（=Ｏ）ＮＲ２-、Ｐ（=Ｏ）（Ｒ２）、-Ｏ-、-Ｓ-、ＳＯもしくはＳＯ２で置き代えられてよく、
Ｒ２は、各場合に、同一であるか異なり、Ｈ、Ｄ、Ｆ、ＣＮまたは１〜２０個の炭素原子を有するアルキル基、６〜３０個の芳香族環原子を有する芳香族環構造および５〜３０個の芳香族環原子を有する複素環式芳香族環構造から選ばれ；ここで、２個以上のＲ２基は、互いに結合してとく、環構造を形成してよく、また、前記アルキル基、芳香族環構造および複素環式芳香族環構造は、ＦまたはＣＮにより置換されてよい。
【００１７】
本発明の文脈での芳香族環構造は、６〜６０個の炭素原子を環構造中に含む。それは、芳香族環原子として、如何なるヘテロ原子も含まない。したがって、本発明の文脈での芳香族環構造は、如何なるヘテロアリール基も含まない。本発明の文脈での芳香族環構造は、アリール基のみを必ずしも含む必要はないが、単結合によりまたは一以上の随意に置換されたＣ、Ｓｉ、Ｎ、ＯもしくはＳのような非芳香族単位により結合もされ得る構造を意味すると理解される。この場合に、非芳香族単位は、好ましくは、Ｈ以外の原子を、構造中のＨ以外の合計原子数に基づいて１０％未満含む。たとえば、9,9’-スピロビフルオレン、9,9-ジアリールフルオレン、トリアリールアミン、ジアリールエーテルおよびスチルベン等の構造も、２個以上のアリール基が、たとえば、直鎖もしくは環状アルキル基によりまたはシリル基により結合される構造であるから、本発明の文脈での芳香族環構造ともみなされるべきである。さらに、２個以上のアリール基が、単結合を介して互いに結合する構造、たとえば、ビフェニルとテルフェニル等の構造も、本発明の文脈での芳香族環構造とみなされるべきである。
【００１８】
本発明の文脈での複素環式芳香族環構造は、５〜６０個の芳香族環原子を含み、その中の少なくとも１個はヘテロ原子である。複素環式芳香族環構造のヘテロ原子は、好ましくは、Ｎ、Ｏおよび/またはＳから選ばれる。複素環式芳香族環構造は、芳香族環構造の上記定義に対応するが、芳香族環原子の一つとして少なくとも一つのヘテロ原子を有する。こうして、この定義によれば、芳香族環原子として如何なるヘテロ原子を含むことはできない本願の定義の意味での芳香族環構造とは異なる。
【００１９】
本発明の文脈でのアリール基は、６〜４０個の芳香族環原子を含むが、ヘテロ原子を含まない。本発明の文脈でのアリール基は、単純な芳香族環、すなわち、ベンゼン、または、縮合芳香族多環、たとえば、ナフタレン、フェナントレンもしくはアントラセンの何れかを意味するものと理解される。本願の文脈での縮合芳香族多環は、互いに縮合した２個以上の単純な芳香族環から成る。環間の縮合は、環が互いに少なくとも一つの端部を共有することを意味するものと理解される。
【００２０】
本発明の文脈でのヘテロアリール基は、５〜４０個の芳香族環原子を含みその中の一つはヘテロ原子である。ヘテロアリールのヘテロ原子は、好ましくは、Ｎ、ＯおよびＳから選ばれる。本発明の文脈でのヘテロアリール基は、単純な複素環式芳香族環、たとえば、ピリジン、ピリミジンもしくはチオフェン、または、縮合複素環式芳香族多環、たとえば、キノリンもしくはカルバゾールの何れかを意味するものと理解される。本願の文脈での縮合複素環式芳香族多環は、互いに縮合した２個以上の単純な複素環式芳香族環から成る。環間の縮合は、環が互いに少なくとも一つの端部を共有することを意味するものと理解される。
【００２１】
６〜４０個の芳香族環原子を含む芳香族環構造または５〜４０個の芳香族環原子を含む複素環式芳香族環構造は、特別には、上記アリール基とヘテロアリール基から誘導される基と、ビフェニル、テルフェニル、クアテルフェニル、フルオレン、スピロビフルオレン、ジヒドロフェナントレン、ジヒドロピレン、テトラヒドロピレン、インデノフルオレン、トルクセン、イソトルクセン、スピロトルクセン、スピロイソトルクセン、インデノカルバゾールまたはこれらの基の組み合わせから誘導される基を意味するものと理解される。
【００２２】
アリールもしくはヘテロアリール基は、夫々、上記した基により置換されていてもよく、任意の所望の位置を介して、芳香族もしくは複素環式芳香族構造に連結していてもよいが、特別には、ベンゼン、ナフタレン、アントラセン、フェナントレン、ピレン、ジヒドロピレン、クリセン、ペリレン、トリフェニレン、フルオランテン、ベンズアントラセン、ベンゾフェナントレン、テトラセン、ペンタセン、ベンゾピレン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリドイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、ピラジン、フェナジン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基を意味するものと解される。
【００２３】
本発明の文脈では、１〜２０個の炭素原子を有する直鎖アルキル基、３〜２０個の炭素原子を有する分岐あるいは環状アルキル基、２〜２０個の炭素原子を有するアルケニルもしくはアルキニル基は、個々の水素原子またはＣＨ２基が、基の定義における前述の基により置き代えられていてもよく、好ましくは、メチル、エチル、n-プロピル、i-プロピル、n-ブチル、i-ブチル、s-ブチル、t-ブチル、2-メチルブチル、n-ペンチル、s-ペンチル、シクロペンチル、ネオペンチル、n-ヘキシル、シクロヘキシル、ネオヘキシル、n-ヘプチル、シクロヘプチル、n-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル、ヘプチニルまたはオクチニル基を意味すると理解される。
【００２４】
１〜２０個の炭素原子を有するアルコキシもしくはチオアルキル基は、個々の水素原子またはＣＨ２基が、基の定義における前述の基により置き代えられていてもよく、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、n-ペントキシ、s-ペントキシ、２-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシ、2,2,2-トリフルオロエトキシ、メチルチオ、エチルチオ、ｎ-プロピルチオ、ｉ-プロピルチオ、ｎ-ブチルチオ、ｉ-ブチルチオ、ｓ-ブチルチオ、ｔ-ブチルチオ、ｎ-ペンチルチオ、ｓ-ペンチルチオ、ｎ-ヘキシルチオ、シクロヘキシルチオ、ｎ-ヘプチチオル、シクロヘプチルチオ、ｎ-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニルチオ、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオまたはオクチニルチオを意味すると理解される。
【００２５】
２個以上の基が、一緒に環を形成してもよいという表現は、本願の文脈では、特に、２個の基が、化学結合により互いに結合する意味であると理解されるべきである。しかしながら、さらに、上記言及した表現は、２個の基の１つが水素である場合には、第２の基は、水素原子が結合した位置で結合して環を形成する意味であると理解されるべきである。
【００２６】
化合物Ａは、好ましくは、低位のＨＯＭＯ、より好ましくは、−５．０〜−５．４ｅＶの範囲内のＨＯＭＯ、最も好ましくは、−５．１〜−５．３ｅＶの範囲内のＨＯＭＯを有する。
【００２７】
化合物Ａは、モノアリールアミンである。ここで、モノアリールアミンは、単一で１個を超えないアリールアミノ基を有する化合物の意味であると理解される。本発明によれば、化合物Ａは、モノトリアリールアミノ化合物であり、単一のトリアリールアミノ基を有することを意味する。用語「トリアリールアミノ基」は、好ましくは、アミノ窒素原子に結合したヘテロアリール基を含む化合物を意味すると理解される。さらに好ましくは、化合物Ａは、単一のアミノ基を有する。本願の定義によれば、カルバゾール基はアリールアミノ基もしくはアミノ基として数えられないことに留意されたい。
【００２８】
本発明の好ましい１態様によれば、化合物Ａは、１０個を超える芳香族環原子を有する縮合アリール基を含まず、かつ、１４個を超える芳香族環原子を有する縮合ヘテロアリール基も含まない。
【００２９】
Ａ１は、好ましくは、各場合に同一であるか異なり、１以上のＲ１基により置換されてよい６〜２４個の芳香族環原子を有する芳香族環構造または１以上のＲ１基により置換されてよい５〜２４０個の芳香族環原子を有する複素環式芳香族環構造である。 
好ましくは、式（Ａ）の化合物において、少なくとも一つのＡ１基は、随意に１以上のＲ１基により置換されてよい基であり、フェニル、ビフェニル、テルフェニル、クアテルフェニル、ナフチル、フェナントリル、フルオランテニル、フルオレニル、インデノフルオレニル、スピロビフルオレニル、フラニル、ベンゾフラニル、イソベンゾフラニル、ジジベンゾフラニル、チオフェニル、ベンゾチオフェニル、イソベンゾチオフェニル、ジベンゾチオフェニル、インドリル、イソインドリル、カルバゾリル、インドロカルバゾリル、インデノカルバゾリル、ピリジル、キノリニル、イソキノリニル、アクリジル、フェナンスリジル、ベンジイミダゾリル、ピリミジル、ピラジニルおよびトリアジニルから選ばれ、これらの中で特に好ましいものは、フェニル、ビフェニル、テルフェニル、クアテルフェニル、ナフチル、フェナントリル、フルオランテニル、フルオレニル、インデノフルオレニル、スピロビフルオレニル、ジベンゾフラニル、ジベンゾチオフェニル、カルバゾリル、アクリジルおよびフェナンスリジルである。
【００３０】
Ｒ１は、好ましくは、各場合に同一であるか異なり、Ｈ、Ｄ、Ｆ、ＣＮ、Ｓｉ（Ｒ２）３、１〜１０個の炭素原子を有する直鎖アルキルもしくはアルコキシ基、３〜１０個の炭素原子を有する分岐あるいは環状アルキルもしくはアルコキシ基、６〜４０個の芳香族環原子を有する芳香族環構造および５〜４０個の芳香族環原子を有する複素環式芳香族環構造から選ばれ；ここで前記アルキルおよびアルコキシ基、前記芳香族環構造および複素環式芳香族環構造は、夫々、１以上のＲ２基により置換されてよく、また、前記アルキルもしくはアルコキシ基中の１以上のＣＨ２基は、-Ｃ≡Ｃ-、-Ｒ２Ｃ=ＣＲ２-、Ｓｉ（Ｒ２）２、Ｃ=Ｏ、Ｃ=ＮＲ２、-Ｏ-、-Ｓ-、-Ｃ（=Ｏ）Ｏ-もしくは-Ｃ（=Ｏ）ＮＲ２-で置き代えられてよく、Ｒ１は、より好ましくは、各場合に同一であるか異なり、Ｈ、Ｆ、ＣＮ、１〜８個の炭素原子を有する直鎖アルキルもしくはアルコキシ基、３〜８個の炭素原子を有する分岐あるいは環状アルキルもしくはアルコキシ基、６〜２４個の芳香族環原子を有する芳香族環構造および５〜２４個の芳香族環原子を有する複素環式芳香族環構造から選ばれ；ここで、前記アルキル基、前記芳香族環構造および複素環式芳香族環構造は、夫々、１以上のＲ２基により置換されてよい。これらの中で特に好ましいのは、Ｈ、Ｆ、メチル、エチル、tert-ブチルおよびフェニルである。
【００３１】
より好ましくは、式（Ａ）の化合物は、ＨではないＲ１基を含まないか、Ｈではない丁度１個のＲ１基を含むか、またはＨではない丁度２個のＲ１基を含む。
【００３２】
式（Ａ）の化合物において、好ましくは、少なくとも一つのＡ１基は、より好ましくは、全Ａ１基は、各場合に同一であるか異なり、示された置換されない任意の位置で１以上のＲ１により置換されてよい以下の基から選ばれる。
【００３３】
【化２−１】
0006657237.tif 000003
【００３４】
【化２−２】
0006657237.tif 000004
【００３５】
【化２−３】
0006657237.tif 000005
【００３６】
【化２−４】
0006657237.tif 000006
【００３７】
【化２−５】
0006657237.tif 000007
【００３８】
【化２−６】
0006657237.tif 000008
【００３９】
【化２−７】
0006657237.tif 000009
【００４０】
式Ａの化合物の好ましい態様は、以下の化合物である。
【００４１】
【化３−１】
0006657237.tif 000010
【００４２】
【化３−２】
0006657237.tif 000011
【００４３】
【化３−３】
0006657237.tif 000012
【００４４】
式（Ａ）の化合物の製造方法は、先行技術で知られている。特に、当業者は、文献WO 2012/034627の開示を参照し得る。
【００４５】
化合物Ｐは、上記言及した定義の意味で、p-ドーパントである。理論に縛られるつもりはないが、化合物Ｐは、ルイス酸であり、化合物Ａと混合されると、化合物Ａの錯体を形成すると仮定される。ここで、化合物Ａは、ルイス塩基である。理論に縛られるつもりはないが、錯体は、化合物Ｐのビスマス金属原子と相互作用する化合物Ａにおいて、遊離電子により形成される。
【００４６】
化合物Ｐは、単核ビスマス錯体、２核ビスマス錯体または多核ビスマス錯体であってよい。化合物Ｐは、気相に存在する場合には単核ビスマス錯体であることができ、固相に存在する場合には多核ビスマス錯体であることができる。これは、化合物Ｐは、状態により
重合するか解重合し得ることを意味する。
【００４７】
ビスマス錯体は、好ましくは、（ＩＩ）、（ＩＩＩ）もしくは（Ｖ）酸化状態のビスマス錯体である。より好ましくは、（ＩＩＩ）酸化状態のビスマス錯体である。
【００４８】
好ましくは、ビスマス錯体は、有機化合物である少なくとも一つのリガンドＬを有する。リガンドＬは、好ましくは、単座、二座および三座リガンドから、より好ましくは、単座リガンドから選ばれる。さらに好ましくは、リガンドＬは、負に、好ましくは、３荷、２荷もしくは１荷に負に、より好ましくは、１荷に負に帯電している。
【００４９】
ビスマス原子に結合するリガンドＬの基は、好ましくは、カルボン酸基、チオカルボン酸基、特に、チオ酸基、チオ酸基と２チオ酸基、カルボキサアミド基およびカルボキシイド基、より好ましくは、カルボン酸基から選ばれる。
【００５０】
好ましくは、リガンドＬは、以下の式（Ｌ−Ｉ）、（Ｌ−ＩＩ）、（Ｌ−ＩＩＩ）および（Ｌ−ＩＶ）の一つに対応し、
【００５１】
【化４】
0006657237.tif 000013
【００５２】
式中
Ｗは、カルボン酸基、チオカルボン酸基、特に、チオ酸基、チオ酸基と２チオ酸基、カルボキサアミド基およびカルボキシイミド基、より好ましくは、カルボン酸基から選ばれる。
【００５３】
Ｕは、各場合に同一であるか異なり、Ｗ基がそこに結合しない場合は、ＮおよびＣＲ３から選ばれ、Ｗ基がそこに結合する場合は、ＵはＣである。
【００５４】
Ｒ３は、各場合に同一であるか異なり、Ｈ、Ｄ、Ｆ、Ｃｌ、Ｂｒ、Ｉ、ＣＮ、ＮＯ２、ＣＦ３、１〜２０個の炭素原子を有する直鎖アルキルもしくはアルコキシ基、３〜２０個の炭素原子を有する分岐あるいは環状アルキルもしくはアルコキシ基、２〜２０個の炭素原子を有するアルケニルもしくはアルキニル基、６〜４０個の芳香族環原子を有する芳香族環構造および５〜４０個の芳香族環原子を有する複素環式芳香族環構造から選ばれ；ここで、前記アルキル、アルコキシ、アルケニルおよびアルキニル基と前記芳香族環構造および複素環式芳香族環構造は、夫々、１以上のＲ４基により置換されてよく、また、前記アルキル、アルコキシ、アルケニルおよびアルキニル基中の１以上のＣＨ２基は、-Ｒ４Ｃ=ＣＲ４-、-Ｃ≡Ｃ-、Ｓｉ（Ｒ４）２、Ｃ=Ｏ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよく、および
Ｒ４は、各場合に同一であるか異なり、Ｈ、Ｄ、Ｆ、Ｃｌ、ＣＮ、ＮＯ２、１〜２０個の炭素原子を有するアルキル基、６〜４０個の芳香族環原子を有する芳香族環構造および５〜４０個の芳香族環原子を有する複素環式芳香族環構造から選ばれ；ここで、２個以上のＲ４基は、互いに結合してよく、環構造を形成してよく；ここで、前記アルキル基、前記芳香族環構造および複素環式芳香族環構造は、Ｆ、Ｃｌ、ＣＮおよびＮＯ２で置換されてよく；および
Ｒ５は、各場合に同一であるか異なり、Ｈ、Ｄ、Ｆ、Ｃ（=Ｏ）Ｒ４、ＣＮ、Ｓｉ（Ｒ４）３、Ｐ（=Ｏ）（Ｒ４）２、ＯＲ４、Ｓ（=Ｏ）Ｒ４、Ｓ（=Ｏ）２Ｒ４、１〜２０個の炭素原子を有する直鎖アルキルもしくはアルコキシ基、３〜２０個の炭素原子を有する分岐あるいは環状アルキルもしくはアルコキシ基、２〜２０個の炭素原子を有するアルケニルもしくはアルキニル基、６〜４０個の芳香族環原子を有する芳香族環構造および５〜４０個の芳香族環原子を有する複素環式芳香族環構造から選ばれ；ここで、２個以上のＲ５基は、互いに結合してよく、環構造を形成してよく；ここで、前記アルキル、アルコキシ、アルケニルおよびアルキニル基と前記芳香族環構造および複素環式芳香族環構造は、夫々、１以上のＲ４基により置換されてよく、また、前記アルキル、アルコキシ、アルケニルおよびアルキニル基中の１以上のＣＨ２基は、-Ｒ４Ｃ=ＣＲ４-、-Ｃ≡Ｃ-、Ｓｉ（Ｒ４）２、Ｃ=Ｏ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよく；および
Ｒ６は、各場合に同一であるか異なり、Ｈ、Ｄ、Ｆ、Ｃｌ、Ｂｒ、Ｉ、ＣＮ、ＮＯ２、ＣＦ３、１〜２０個の炭素原子を有する直鎖アルキルもしくはアルコキシ基、３〜２０個の炭素原子を有する分岐あるいは環状アルキルもしくはアルコキシ基、２〜２０個の炭素原子を有するアルケニルもしくはアルキニル基、６〜４０個の芳香族環原子を有する芳香族環構造および５〜４０個の芳香族環原子を有する複素環式芳香族環構造から選ばれ；ここで、前記アルキル、アルコキシ、アルケニルおよびアルキニル基と前記芳香族環構造および複素環式芳香族環構造は、夫々、１以上のＲ４基により置換されてよく、また、前記アルキル、アルコキシ、アルケニルおよびアルキニル基中の１以上のＣＨ２基は、-Ｒ４Ｃ=ＣＲ４-、-Ｃ≡Ｃ-、Ｓｉ（Ｒ４）２、Ｃ=Ｏ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよい。
【００５５】
好ましくは、式（Ｌ−Ｉ）〜（Ｌ−ＩＩＩ）の夫々において、少なくとも一つのＲ３基が存在し、Ｆ、Ｃｌ、Ｂｒ、Ｉ、ＣＮ、ＮＯ２と１〜２０個の炭素原子を有するアルキル基およびＦ、Ｃｌ、ＣＮおよびＮＯ２から選ばれる少なくとも一つの置換基から選ばれる。上記基の中で、特に好ましいものは、Ｆ、Ｃｌ、ＣＮおよびＣＦ３である。より好ましくは、１、２または３個のこの種のＲ６基が存在し、最も好ましくは、３個である。
【００５６】
好ましいリガンドＬは、フッ素化安息香酸誘導体、フッ素化もしくは非フッ素化フェニル酢酸誘導体およびフッ素もしくは非フッ素化酢酸誘導体から選ばれる。
【００５７】
好ましいフッ素化安息香酸誘導体の例は、2-（トリフルオロメチル）安息香酸、3,5-ジフルオロ安息香酸、3-ヒドロキシ-2,4,6-トリヨード安息香酸、3-フルオロ-4-メチル安息香酸、3-（トリフルオロメトキシ）安息香酸、4-（トリフルオロメトキシ）安息香酸、4-クロロ-2,5--ジフルオロ安息香酸、2-クロロ-2,5-ジフルオロ安息香酸、2,4,5-トリフルオロ安息香酸、2-フルオロ安息香酸、4-フルオロ安息香酸、2,3,4-トリフルオロ安息香酸、2,3,5-トリフルオロ安息香酸、2,3-ジフルオロ安息香酸、2,4-ビス（トリフルオロメチル）安息香酸、2,4-ジフルオロ安息香酸、2,5-ジフルオロ安息香酸、2,6-ビス（トリフルオロメチル）安息香酸、2,6-ジフルオロ安息香酸、2-クロロ-6-フルオロ安息香酸、2-フルオロ-4-（トリフルオロメチル）安息香酸、2-フルオロ-5-（トリフルオロメチル）安息香酸、2-フルオロ-6-（トリフルオロメチル）安息香酸、3,4,5-トリフルオロ安息香酸、3,4-ジフルオロ安息香酸、3,5-ビス（トリフルオロメチル）安息香酸、3-（トリフルオロメチル）安息香酸、3-クロロ-4-フルオロ安息香酸、3-フルオロ-5-（トリフルオロメチル）安息香酸、3-フルオロ安息香酸、4-フルオロ-2-（トリフルオロメチル）安息香酸、4-フルオロ-3-（トリフルオロメチル）安息香酸、5-フルオロ-2-メチル安息香酸、2-（トリフルオロメトキシ）安息香酸、2,3,5-トリクロロ安息香酸、4-（トリフルオロメチル）安息香酸、ペンタフルオロ安息香酸および2,3,4,5-テトラフルオロ安息香酸である。
【００５８】
フッ素化もしくは非フッ素化フェニル酢酸誘導体の例は、2-フルオロフェニル酢酸、3-フルオロフェニル酢酸、4-フルオロフェニル酢酸、2,3-ジフルオロジフェニル酢酸、2,4-ジフルオロジフェニル酢酸、2,6-ジフルオロジフェニル酢酸、3,4-ジフルオロジフェニル酢酸、3-,5ジフルオロジフェニル酢酸、ペンタフルオロフェニル酢酸、2-クロロ-6-フルオロフェニル酢酸、2-クロロ-3,6-ジフルオロフェニル酢酸、3-クロロ-2,6-ジフルオロフェニル酢酸、3-クロロ-4-フルオロフェニル酢酸、5-クロロ-2-フルオロフェニル酢酸、2,3,4-トリフルオロフェニル酢酸、2,3,5-トリフルオロフェニル酢酸、2,3,6-トリフルオロフェニル酢酸、2,4,5-トリフルオロフェニル酢酸、2,4,6-トリフルオロフェニル酢酸、3,4,5-トリフルオロフェニル酢酸、3-クロロ-2-フルオロフェニル酢酸、6-フルオロフェニル酢酸、4-クロロ-2-フルオロフェニル酢酸、2-クロロ-4-フルオロフェニル酢酸である。
【００５９】
フッ素もしくは非フッ素化酢酸誘導体の例は、ジフルオロ酢酸、トリフルオロ酢酸、クロロジフルオロ酢酸、（3-クロロフェニル）ジフルオロ酢酸、（3,5-ジクロロフェニル）ジフルオロ酢酸、（4-ブチルフェニル）ジフルオロ酢酸、（4-tert-ブチルフェニル）ジフルオロ酢酸、（3,4-ジメチルフェニル）ジフルオロ酢酸、（3−クロロ-4-フルオロフェニル）ジフルオロ酢酸、（4-クロロフェニル）ジフルオロ酢酸、2-ビフェニル,3',5'-ジフルオロ酢酸、3-ビフェニル,3',5'-ジフルオロ酢酸、4-ビフェニル,3',5'-ジフルオロ酢酸、2-ビフェニル,3',4'-ジフルオロ酢酸、3-ビフェニル,3',4'-ジフルオロ酢酸、4-ビフェニル,3',4'-ジフルオロ酢酸および2,2-ジフルオロプロピオン酸とより高次のそのホモログである。
【００６０】
上記リスト中の脱プロトン化形態の上記化合物は、本発明にしたがい、プロトン化形態で存在してもよい。それらは、好ましくは、脱プロトン化形態である。上記リスト中のプロトン化形態の上記化合物は、本発明にしたがい、脱プロトン化形態で存在してもよい。
【００６１】
本発明の材料は、さらなる化合物を含んでよい。本質的に丁度１個の化合物Ａと丁度１個の化合物Ｐだけを含むことが好ましい。さらなる化合物が存在する場合には、これらは、好ましくは、式（Ａ）による化合物である。本発明の可能な１態様では、丁度２種の異なる化合物（Ａ）と丁度１種の異なる化合物Ｐが、本発明の材料中に存在する。
【００６２】
化合物Ｐは、好ましくは、本発明の材料中でドーパントとして存在する。本発明の材料は、０．１〜３０％の、より好ましくは、０．５〜２５％の、さらにより好ましくは、５〜２０％の濃度で、化合物Ｐを含むことが好ましい。
【００６３】
本願の文脈でのパーセントは、気相堆積の場合には体積％を、液相からの適用に場合には重量％を意味するように述べられる。
【００６４】
本発明の材料は、好ましくは、薄層の形態で、より好ましくは、電子素子の機能性層の形態である。したがって、本発明は、本発明の材料を含む層、好ましくは、半導体層をも提供する。
【００６５】
本発明の材料を含む層は、１〜５００ｎｍ、より好ましくは、５〜３００ｎｍ、最も好ましくは、８〜２５０ｎｍの厚さを有する。以下により詳細に説明されるように、それは、電子素子において、好ましくは、ＯＬＥＤの正孔輸送層として、好ましくは、使用される。
【００６６】
本発明の材料を含む層は、好ましくは、１０−２Ｓ／ｍ〜１０−５Ｓ／ｍ、より好ましくは、１０−３Ｓ／ｍ〜１０−４Ｓ／ｍの特定の電導度を有し、後者は実施例に特定されるとおりに決定される
本発明の材料は、気相から、たとえば、ＯＶＰＤ（有機気相堆積）によって、またはキャリアガス昇華により層の形態に適用することができる。この場合に、材料は、１０−５mbar〜１barの圧力で適用される。この方法の特別な場合は、ＯＶＪＰ（有機蒸気ジェット印刷）法であり、材料はノズルにより直接適用され、それにより構造化される（たとえば、M. S. Arnold et al., Appl. Phys. Lett. 2008, 92, 053301）。代替として材料は、液相から、たとえば、スピンコーティングにより、または、たとえば、スクリーン印刷、フレキソ印刷、ノズル印刷もしくはオフセット印刷などによって、好ましくはＬＩＴＩ（光誘導熱画像化、熱転写印刷）またはインクジェット印刷によって製造することもできる。
【００６７】
液相からの、たとえば、上記方法による本発明の化合物の加工のためには、調合物を必要とする。これらの調合物は、たとえば、溶液、分散液もしくはエマルジョンであり得る。この目的のためには、２以上の溶媒の混合物を使用することが好ましい可能性がある。適切で好ましい溶媒は、たとえば、トルエン、アニソール、o-、m-もしくはp-キシレン、メチルベンゾエート、メシチレン、テトラリン、ベラトール、ＴＨＦ、メチル-ＴＨＦ、ＴＨＰ、クロロベンゼン、ジオキサン、フェノキシトルエン、特別に、3-フェノキシトルエン、(-)-フェンコンヌ、1,2,3,5-テトラメチルベンゼン、1,2,4,5-テトラメチルベンゼン、1-メチルナフタレン、2-メチルベンゾチアゾール、2-フェノキシエタノール、2-ピロリジノン、3-メチルアニソール、4-メチルアニソール、3,4-ジメチルアニソール、3,5-ジメチルアニソール、アセトフェノン、α-テルピネオール、ベンゾチアゾール、ブチルベンゾエート、クメン、シクロヘキサノール、シクロヘキサノン、シクロヘキシルベンゼン、デカリン、ドデシルベンゼン、エチルベンゾエート、インダン、メチルベンゾエート、ＮＭＰ、p-シメン、フェネトール、1,4-ジイソプロピルベンゼン、ジベンジルエーテル、ジエチレングリコールブチルメチルエーテル、トリエチレングリコールブチルメチルエーテル、ジエチレングリコールジブチルエーテル、トリエチレングリコールジメチルエーテル、ジエチレングリコールモノブチルエ−テル、トリプロピレングリコールジメチルエ−テル、テトラエチレングリコールジメチルエ−テル、2-イソプロピルナフタレン、ペンチルベンゼン、ヘキシルベンゼン、ヘプチルベンゼン、オクチルベンゼン、1,1-ビス(3,4-ジメチルフェニル)エタンもしくはこれら溶媒の混合物である。
【００６８】
したがって、本発明は、さらに、本発明の材料と少なくとも一つの溶媒、好ましくは、有機溶媒を含む調合物、特別には溶液、分散液もしくはエマルジョンを提供する。特別には溶液等のこのような調合物を調製することができる方法は、当業者に知られており、たとえば、WO 2002/072714、WO 2003/019694とそこに引用された文献に記載されている。
【００６９】
気相堆積の場合には、化合物Ｐと化合物Ａの両者は、好ましくは、異なる気相堆積源から共蒸発され、層として堆積される。液相からの適用の場合には、化合物Ｐと化合物Ａは、溶媒中に溶解され、次いで、上記印刷技術により適用される。本発明の材料を含む層は、溶媒を蒸発することにより最終的に得られる。
【００７０】
したがって、本願は、化合物Ａと化合物Ｐが、共に気相から適用されること、または本発明の材料を含む調合物が、液相から適用されることを特徴とする本発明の材料を含む層の製造方法を提供する。
【００７１】
本発明の材料は、電子素子での使用のために適しており、電子素子は、好ましくは、有機エレクトロルミネッセント素子（ＯＬＥＤ）、有機集積回路（ＯＩＣ）、有機電界効果トランジスタ（ＯＦＥＴ）、有機薄膜トランジスタ（ＯＴＦＴ）、有機発光トランジスタ（ＯＬＥＴ）、有機ソーラーセル（ＯＳＣ）、有機光学検出器、有機光受容体、有機電場消光素子（ＯＦＱＤ）、発光電気化学セル（ＯＬＥＣ）および有機レーザーダイオード（Ｏ−ｌａｓｅｒ）からなる群から選択さる。
【００７２】
この材料は、異なる機能に使用されてよい。好ましいのは、正孔輸送層、特別には、正孔注入層、正孔輸送層もしくは励起子ブロック層における材料の使用である。材料の上記記載された使用も、同様に、本発明の主題の部分を形成する。
【００７３】
より広義の本願による正孔輸送層は、アノードと発光層との間の正孔を輸送する機能を有する層である。特別には、本願による正孔輸送層は、正孔を輸送する機能を有する層であり、アノードと発光層との間に存在するか、または正孔注入層でもなく、電子ブロック層でもなく励起子ブロック層でもない。
【００７４】
本発明は、さらに、本発明の材料を、好ましくは、層の形態で含む電子素子を提供する。電子素子は、好ましくは、上記言及された素子から選ばれる。より好ましくは、電子素子は、少なくとも一つの層が、好ましくは、正孔輸送層が、本発明の材料を含むアノード、カソードと少なくとも１つの発光層を含むＯＬＥＤである。
【００７５】
カソード、アノードと発光層とは別に、ＯＬＥＤは、好ましくは、なおさらなる機能層を含む。これらは、たとえば各場合において、１つ以上の正孔注入層、正孔輸送層、正孔ブロック層、電子輸送層、電子注入層、電子ブロック層、励起子ブロック層、中間層、
電荷生成層（IDMC 2003, Taiwan; Session 21 OLED (5), T.Matsumoto, T. Nakada, J.Endo, K. Mori, N. Kawamura, A. Yokoi, J.Kido, 電荷生成層を有するマルチフォトン有機ＥＬ素子）および/または有機もしくは無機ｐ／ｎ接合から選ばれる。
【００７６】
本発明の材料を含むＯＬＥＤの層配列は、好ましくは、以下のとおりである：
−アノード
−正孔注入層
−正孔輸送層
−随意に、さらなる正孔輸送層
−随意に、電子ブロック層
−発光層
−随意に、正孔ブロック層
−電子輸送層
−電子注入層
−カソード。
しかしながら、前記層の全てが必ずしも存在する必要がなく、さらなる層が追加的に存在してもよい。上記層配列において、本発明の材料が、正孔注入層と正孔輸送層から選ばれる一以上の層に、より好ましくは、正孔注入層に存在することが好ましい。
【００７７】
特に好ましいのは、以下の層配列である：
−アノード
−正孔注入層
−正孔輸送層
−随意に、電子ブロック層
−発光層
−電子輸送層
−電子注入層
−カソード。
しかしながら、前記層の全てが必ずしも存在する必要がなく、さらなる層が追加的に存在してもよい。上記層配列において、本発明の材料が、正孔注入層と正孔輸送層から選ばれる一以上の層に、より好ましくは、正孔注入層に存在することが好ましい。
【００７８】
本発明のＯＬＥＤは、複数の発光層を含んでいてもよい。より好ましくは、この場合、これらの発光層は、全体で複数の発光極大３８０ｎｍ〜７５０ｎｍを有しており、その結果、全体的に白色発光が生じ、すなわち蛍光または燐光を発し、青色、緑色および橙色もしくは赤色発光することができる様々な発光化合物が、発光層において使用される。特別に好ましいのは、三層構造であり、すなわち、青色、緑色および橙色もしくは赤色発光を呈する三層構造（基本構造については、たとえばWO2005/011013参照）である。
【００７９】
好ましくは、ＯＬＥＤは、本発明の材料を含む層と発光層との間に存在する一以上のさらなる層と共に、アノードと発光層との間に置かれた正孔を輸送する層に発明の材料を含む。好ましくは、これらのさらなる層は、正孔輸送層、より好ましくは、電子ブロック層である。言及されたさらなる層は、p-ドープまたは非p-ドープであってよいが、好ましくは、非p-ドープである。
【００８０】
本発明の好ましい１態様では、正孔を輸送する層（ＨＴＬ）と正孔を輸送する層と発光層との間の層（ＥＢＬ）のＨＯＭＯ準位が、以下の条件を満足する。
ＨＯＭＯ（ＨＴＬ）＜＝ＨＯＭＯ（ＥＢＬ）
こうして、正孔バリアを回避し、それ故正孔輸送層と発光層との間の電圧低下を回避することができる。これは、たとえば、正孔輸送層と正孔輸送層および発光層との間のさらなる層に同じ材料を使用することにより、有利にも可能である。
【００８１】
しかしながら、本発明の材料が、発光層に直接隣接する正孔を輸送する層に置かれることが選好されてもよい。
【００８２】
本発明の材料を含む層と発光層との間に置かれた正孔輸送層は、好ましくは、１以上の同一か異なる式（Ａ）の化合物、好ましくは、式（Ａ）の同一の化合物を含む。しかしながら、それらは、他の化合物を含んでもよい。この場合に、前記化合物は、好ましくは、上記定義のとおりのモノアリールアミンから選ばれる。
【００８３】
ＯＬＥＤは、アノードに直接隣接する層に本発明の材料を含むことが、さらに選好される。
【００８４】
より好ましくは、本発明のｐＯＬＥＤは、以下の層構造の一つを含む：
ａ）アノード--本発明の材料を含む層--電子ブロック層--発光層；
ｂ）アノード--本発明の材料を含む層--正孔輸送層--電子ブロック層--発光層；
ｃ）アノード--本発明の材料を含む第１の層--正孔輸送層--本発明の材料を含む第２の層--電子ブロック層--発光層；
カソード側で好ましくは、発光層に隣接するこれらの層は、これらの位置で上記言及された好ましい層、すなわち、一以上の正孔ブロック層、電子輸送層および電子注入層に対応する。
【００８５】
構造ａ）においては、本発明の材料を含む層と電子ブロック層両者は、式（Ａ）の同じ化合物を含むことができる。構造ｃ）においては、本発明の材料を含む層と正孔輸送層両者は、式（Ａ）の同じ化合物を含むことができ、および/または本発明の材料を含む第２の層と電子ブロック層両者は、式（Ａ）の同じ化合物を含み得る。
【００８６】
本発明の材料が、一以上の燐光発光化合物を含むＯＬＥＤに使用される場合が選好される。用語「燐光発光化合物」は、典型的には、発光が、スピン禁制遷移、たとえば、励起三重項状態からの、またはより高いスピン量子数を有する状態、たとえば、五重項状態からの遷移により生じる化合物を包含する。
【００８７】
適切な燐光発光化合物（＝三重項エミッター）は、特別には、適切な励起により、好ましくは、可視域で発光する化合物であり、また、２０より大きい、好ましくは、３８〜８４の、より好ましくは、５６〜８０の原子番号を有する少なくとも一つの原子を含む。好ましい燐光発光化合物は、銅、モリブデン、タングステン、レニウム、ルテニウム、オスミウム、ロジウム、イリジウム、パラジウム、白金、銀、金またはユウロピウムを含む化合物、特別には、イリジウム、白金または銅を含む化合物である。本発明の文脈では、すべてのルミネッセントイリジウム、白金または銅錯体が、燐光発光化合物であるとみなされる。
【００８８】
上記発光化合物の例は、出願WO 00/70655、WO 01/41512、WO 02/02714、WO 02/15645、EP 1191613、EP 1191612、EP 1191614、WO 05/033244、WO 05/019373およびUS 2005/0258742に見出され得る。一般的には、先行技術による燐光ＯＬＥＤのために使用され、有機エレクトロルミネッセンス素子分野の当業者に知られるようなすべての燐光錯体が、本発明の素子での使用のために適切である。また、当業者は、発明能力を行使することなく、本発明の材料と組み合わせて、さらなる燐光錯体をＯＬＥＤに使用することができるであろう。
【００８９】
代替の１態様では、材料は、発光層に蛍光発光化合物を含むＯＬＥＤに使用されることが好まれる。好ましくは、発光層は、この場合、蛍光発光化合物として、より好ましくは、ホスト材料と組み合わせて、アリールアミノ化合物を含む。ホスト材料は、この場合に、好ましくは、一以上のアントラセン基を含む化合物から選ばれる。
【００９０】
電子素子での異なる機能性材料の好ましい態様は、以後に挙げられる。
【００９１】
好ましい燐光発光化合物は、上記言及した化合物である。
【００９２】
好ましい蛍光発光化合物は、アリールアミンのクラスから選ばれる。本発明の文脈でのアリールアミンもしくは芳香族アミンは、窒素に直接結合した３個の置換あるいは非置換芳香族もしくは複素環式芳香族環構造を含む化合物の意味であると理解される。好ましくは、これら芳香族もしくは複素環式芳香族環構造の少なくとも１個は縮合環構造であり、より好ましくは、少なくとも１４個の芳香族環原子を有する。これらの好ましい例は、芳香族アントラセンアミン、芳香族アントラセンジアミン、芳香族ピレンアミン、芳香族ピレンジアミン、芳香族クリセンアミンもしくは芳香族クリセンジアミンである。さらに好ましい発光化合物は、たとえば、WO 2006/108497もしくはWO 2006/122630によるインデノフルオレンアミンもしくはインデノフルオレンジアミン、たとえば、WO 2008/006449によるベンゾインデノフルオレンアミンもしくはベンゾインデノフルオレンジアミン、および、たとえば、WO 2007/140847によるジベンゾインデノフルオレンアミンもしくはジベンゾインデノフルオレンジアミンおよび、WO 2010/012328に開示された縮合アリール基を含むインデノフルオレン誘導体である。同様に好ましいのは、WO2012/048780とWO2013/185871に開示されたピレンアリールアミンである。同様に好ましいのは、WO 2014/037077に開示されたベンゾインデノフルオレンアミン、WO 2014/106522に開示されたベンゾフルオレンアミンとWO 2014/111269に開示された拡張ベンゾインデノフルオレンである。
【００９３】
好ましくは、蛍光発光化合物のための有用なマトリックス材料は、種々の物質クラスの材料である。好ましいマトリックス材料は、オリゴアリーレン（たとえば、EP 676461による2,2’,7,7’-テトラフェニルスピロビフルオレンもしくはジナフチルアントラセン）、特別に、縮合芳香族基を含むオリゴアリーレン、オリゴアリーレンビニレン（たとえば、ＤＰＶＢｉもしくはEP 676461によるスピロ-ＤＰＶＢｉ）、ポリポダル金属錯体（たとえば、WO 2004/081017によるもの）、正孔を伝導する化合物（たとえば、WO 2004/058911によるもの）、電子を伝導する化合物、特別に、ケトン、ホスフィンオキシド、スルホキシド等（たとえば、WO 2005/084081およびWO 2005/084082によるもの）、アトロプ異性体（たとえば、WO 2006/048268によるもの）、ボロン酸誘導体（たとえば、WO 2006/177052によるもの）またはベンズアントラセン（たとえば、WO2008/145239によるもの）のクラスから選択される。特に好ましいマトリックス材料は、ナフタレン、アントラセン、ベンゾアントラセンおよび/またはピレンを含むオリゴアリーレンもしくはこれら化合物のアトロプ異性体、オリゴアリーレンビニレン、ケトン、ホスフィンオキシドおよびスルホキシドのクラスから選択される。非常に特に好ましいマトリックス材料は、アントラセン、ベンゾアントラセン、ベンゾフェナントレンおよび/またはピレンを含むオリゴアリーレンもしくはこれら化合物のアトロプ異性体のクラスから選択される。本発明の文脈でのオリゴアリーレンは、少なくとも３個のアリールもしくはアリーレン基が互いに結合した化合物の意味であると理解される。
【００９４】
燐光発光化合物のための好ましいマトリックス材料は、たとえば、WO 2004/013080、WO 2004/093207、WO 2006/005627もしくはWO 2010/006680による芳香族ケトン、芳香族ホスフィンオキシドまたは芳香族スルホキシドもしくはスルホン、トリアリールアミン、カルバゾール誘導体、たとえば、ＣＢＰ（N,N-ビスカルバゾリルビフェニル）または、WO 2005/039246、US 2005/0069729、JP 2004/288381、EP1205527もしくはWO2008/086851に開示されたカルバゾール誘導体、たとえば、WO2007/063574もしくはWO2008/056746によるインドロカルバゾール誘導体、たとえば、WO 2010/136109、WO 2011/000455もしくはWO2013/041176によるインデノカルバゾール誘導体、たとえば、EP 1617710、EP 1617711、EP 1731584、JP 2005/347160によるアザカルバゾール誘導体、たとえば、WO 2007/137725によるバイポーラーマトリックス材料、たとえば、WO 2005/111172によるシラン、たとえば、WO2006/117052によるアザボロールもしくはボロン酸エステル、たとえば、WO2010/15306、WO2007/063754もしくはWO2008/056746によるトリアジン誘導体、たとえば、EP652273もしくはWO2009/062578による亜鉛錯体、たとえば、WO2010/054729によるジアザシロール誘導体もしくはテトラアザシロール誘導体、たとえば、WO2010/054730によるジアザホスホール誘導体、たとえば、US 2009/0136779、WO2010/050778、WO2011/042107、WO2011/088877もしくはWO2012/143080WOによる架橋カルバゾール誘導体、たとえば、WO2012/048781による、トリフェニレン誘導体、または、たとえば、WO2011/116865もしくはWO 011/137951によるラクタムである。
【００９５】
本発明の電子素子の正孔注入もしくは正孔輸送層もしくは電子ブロック層中で、または電子輸送層中で使用することができる適切な電荷輸送材料は、式（Ａ）の化合物と同様に、たとえば、Y. Shirota et al., Chem. Rev. 2007, 107(4), 953-1010に開示された化合物または先行技術によりこれらの層に使用される他の材料である。
【００９６】
本発明の有機エレクトロルミッセンス素子において、正孔輸送、正孔注入もしくは電子ブロック層中で使用することができる好ましい材料の例は、式（Ａ）の化合物と同様に、インデノフルオレンアミン誘導体（たとえば、WO 06/122630もしくはWO06/100896によるもの）、EP1661888に開示されたアミン誘導体、ヘキサアザトリフェニレン誘導体（たとえば、WO 01/049806によるもの）、縮合芳香族環を持つアミン誘導体（たとえば、US5,061,569によるもの）、WO95/09147に開示されたアミン誘導体、モノベンゾインデノフルオレンアミン（たとえば、WO08/006449によるもの）、ジベンゾインデノフルオレンアミン（たとえば、WO 07/140847によるもの）、スピロビフルオレンアミン（たとえば、WO2012/034627およびWO 2013/120577によるもの）、フルオレンアミン（たとえば、WO 2014/015937、 WO 2014/015938およびWO 2014/015935によるもの）、スピロジベンゾピランアミン（たとえば、WO 2013/083216によるもの）およびジヒドロアクリジン誘導体（たとえば、WO 2012/150001によるもの）である。
【００９７】
電子輸送層のために使用されることのできる材料は、電子輸送層中で電子輸送材料として先行技術にしたがって使用されるとおりの任意の材料であり得る。特別に適切なものは、アルミニウム錯体、たとえば、Ａｌｑ３、ジルコニウム錯体、たとえば、Ｚｒｑ４、リチウム錯体、たとえば、Ｌｉｑ、ベンズイミダゾール誘導体、トリアジン誘導体、ピリミジン誘導体、ピリジン誘導体、ピラジン誘導体、キノキサリン誘導体、キノリン誘導体、オキサジアゾール誘導体、芳香族ケトン、ラクタム、ボラーン、ジアザホスホール誘導体およびホスフィンオキシド誘導体である。
【００９８】
電子素子の好ましいカソードは、低仕事関数を有する金属、金属合金、または様々な金属、たとえばアルカリ土類金属、アルカリ金属、主族金属もしくはランタノイド（たとえばＣａ、Ｂａ、Ｍｇ、Ａｌ、Ｉｎ、Ｍｇ、Ｙｂ、Ｓｍ等）などを含む多層構造を含む。追加的に適しているのは、アルカリ金属またはアルカリ土類金属および銀を含む合金、たとえばマグネシウムおよび銀を含む合金である。多層構造の場合、前記金属に加えて、相対的に高い仕事関数を有するさらなる金属、たとえばＡｇなどを使用してもよく、この場合、Ｃａ／Ａｇ、Ｍｇ／ＡｇまたはＢａ／Ａｇの金属の組合せが、たとえば、一般に使用される。好ましくは、金属カソードと有機半導体の間に、高い比誘電率を有する材料の薄い中間層を導入してもよい。この目的のために有益な材料の例は、アルカリ金属またはアルカリ土類金属フッ化物であるが、対応する酸化物またはカルボナート（たとえばＬｉＦ、Ｌｉ２Ｏ、ＢａＦ２、ＭｇＯ、ＮａＦ、ＣｓＦ、Ｃｓ２ＣＯ３等）でもある。この層の層厚は、好ましくは０．５〜５ｎｍである。
【００９９】
好ましいアノードは、高い仕事関数を有する材料である。アノードは、好ましくは真空に対して４．５ｅＶ超の仕事関数を有する。この目的では、まず、高い酸化還元電位を有する金属、たとえばＡｇ、ＰｔまたはＡｕなどが適している。他方では、金属／金属酸化物電極（たとえばＡｌ／Ｎｉ／ＮｉＯx、Ａｌ／ＰｔＯx）も好ましい。いくつかの用途では、有機材料の照射（有機ソーラーセル）または発光（ＯＬＥＤ、Ｏ−ｌａｓｅｒ）を可能にするために、電極の少なくとも１つは、透明もしくは部分的に透明でなくてはならない。ここで好ましいアノード材料は、導電性の混合金属酸化物である。酸化インジウムスズ（ＩＴＯ）または酸化インジウム亜鉛（ＩＺＯ）が、特に好ましい。さらに、ドープされた有機材料、特別にドープされた導電性ポリマーが好ましい。さらに、アノードは、２以上の層、たとえば、ＩＴＯの内部層と金属酸化物、好ましくは、酸化タングステンもしくは酸化バナジウムの外部層から成ってもよい。
【０１００】
水および空気の損傷作用を排除するために、素子は、適切に構造化され（用途に応じて）、接点が提供され、最後に密封される。
【０１０１】
好ましい１態様では、電子素子は、１つ以上の層が、昇華法により被覆されることを特徴とする。この場合に、その材料は、１０−５mbar未満、好ましくは１０−６mbar未満の初期圧力において真空昇華ユニットで気相堆積により適用される。しかしながら、この場合に、初期圧力をさらにより低く、たとえば１０−７mbar未満にすることも可能である。気相からの層の適用のための好ましい方法は、さらに説明され、本発明のＯＬＥＤでの層の製造のために一般的に適用される。
【０１０２】
代替の１態様では、電子素子は、１つ以上の層が、溶液から適用されることを特徴とする。溶液からの層の適用のための好ましい方法は、さらに説明され、本発明のＯＬＥＤでの層の製造のために一般的に適用される。
【０１０３】
本発明のＯＬＥＤは、表示装置、照明用途の光源と医療および/または美容用途（たとえば、光治療）での光源として使用することができる。
【０１０４】
例
Ａ）合成
１）ＢｉＣの合成
【０１０５】
【化５】
0006657237.tif 000014
【０１０６】
５０ｇ（１１３．５６ミリモル）のトリフェニルビスムタン（CAS No.: 603-33-8）と８９．４０ｇの3,5-ビス(トリフルオロメチル)安息香酸（３４０．３６ミリモル）とを最初に、アルゴン下で不活性化されたフラスコ中に入れ、１ｌの無水トルエンを添加する。混合物を徐々に８０℃に加熱し、次いでこの温度で、さらに１２時間撹拌する。その後、混合物を室温に冷却し、保護ガスフリットを通して濾過し、トルエンで三度洗浄し、真空ポンプで脱水させ、次いで、高真空で昇華させる。
【０１０７】
２）ビスマス  トリス（ペンタフルオロ安息香酸）Ｂｉ[ＯＯＣ−Ｃ６Ｆ５]３(ＢｉｐＦＢｚ＝ＢｉＣ１)の合成
合成を、前述の合成と同じようにして、3,5-ビス(トリフルオロメチル)安息香酸ではなく、リガンドとしてペンタフルオロ安息香酸を対応して使用することにより行う。
【０１０８】
Ｂ）導電率の測定
化合物ＤＡ１とＭＡ１とを夫々、１体積％〜１５体積％の割合の体積で、ドーパントＢｉＣとＢｉｐＦＢｚ（構造については、以下の表２を参照）の一方と共蒸発する。これにより、異なる層の厚さが生まれる。
【０１０９】
それによって、層の特定の導電率が測定される。この目的のために、以下の方法を使用する：
ドープされた層の導電率は、フィンガー構造と呼ばれる手段によって測定される。これは、フィンガー様形状をした、２つの噛合構造にされたＩＴＯ電極を含んでいる。フィンガー電極の間には、厚さｄを有する（ドープされた）有機層がある。電極間のギャップ幅は、値Ｓを有する。供給源とＩＴＯ電極間の安全マージンは、測定する電流が、ＩＴＯフィンガー間の電流の流れから得られることを確実にする。Ｉ（Ｕ）（電流-電圧特性）は、Ｓ（典型的には、数μｍ）とｄ（典型的には１２０ｎｍ）の種々の値について測定される。このことから、次式によって、ドープされた層の導電率を明確に決定できる。
【０１１０】
【数１】
0006657237.tif 000015
【０１１１】
金属ドープされた層／ＩＴＯ構造よりも、この方法の優れた点は、オーミック挙動が広い電圧域にわたり、２つの接触部が同じ材料からなり、よって接触部と有機物との間の電荷キャリア注入のためのバリア高さが、前方および逆方向で同一であることである。特定の導電率について得られた値が、次のホスト／ドーパントの組み合わせ：ｉ）ＢｉｐＦＢｚ（＝ＢｉＣ１）：ＤＡ１；ｉｉ）ＢｉｐＦＢｚ（＝ＢｉＣ１）：ＭＡ１；ｉｉｉ）ＢｉＣ：ＤＡ１；およびｉｖ）ＢｉＣ：ＭＡ１の各場合について、ドーパントの体積の割合に対して、図１に示されており、本発明の組合せは、ｉｉ）とｉｖ）である。
【０１１２】
本発明の場合、１０−４Ｓ／ｍ〜１０−３Ｓ／ｍの所望の特定の導電率は、５％〜１４体積％の広い範囲内で実現されることが分かる。５％〜１４体積％の範囲のドーパント濃度は実用的であり、容易に確立されることができる。
【０１１３】
本発明のＢｉドーパントＢｉＣとＢｉｐＦＢｚの特別な利点は、よって、ＤＡ１（ＨＯＭＯ約−４．８３ｅＶ）のような高位のＨＯＭＯを有する正孔輸送材料だけでなく、ＭＡ１（ＨＯＭＯ約−５．１８ｅＶ）のような低位のＨＯＭＯを有する正孔輸送材料を、所望の特定の導電率にドープすることができることである（正孔輸送材料ＭＡ１を有する前述の組み合わせｉｉ）とｉｖ）を参照）。低位のＨＯＭＯを有する正孔輸送材料の使用は非常に所望であり、その理由は、これが正孔輸送層と発光層との間に、低いＨＯＭＯを有するさらなる層を挿入する必要性をなくすからである。これはＯＬＥＤの構造をより簡単にし、よって製造プロセスをより効率的にする。
【０１１４】
Ｃ）本発明のドーパントの吸収特性の測定
Ｂ）で特定されたホスト／ドーパントの組み合わせｉｉ）とｉｖ）と、先行技術のＮＤＰ−２：ＮＨＴ−５の組み合わせ（２体積％のＮＤＰ−２）とを、ＶＩＳ域でのそれらの吸収について分析する。Ｂｉドーパントを含む本発明の組合せは、ＶＩＳ域では低い吸収のみを有することが分かる。対照的に、先行技術の材料ＮＨＴ−５とＮＤＰ−２の組合せでは、吸収帯は、吸収の最大値が約５００ｎｍを有する可視域で観察される。可視域に著しい吸収帯が存在しないことは、本発明の正孔輸送材料とＢｉドーパントとの組合せの重要な使用利点である。ＶＩＳ域での吸収は、ＯＬＥＤの発光特性に影響し、その効率をより悪くする。
【０１１５】
Ｄ）素子の例
以下の例Ｉ１〜Ｉ４とＣ１〜Ｃ４では、種々のＯＬＥＤのデータを提示している。例Ｃ１〜Ｃ４は先行技術の比較例であり、例Ｉ１〜Ｉ４は本発明のＯＬＥＤのデータを示している。
【０１１６】
本発明のＯＬＥＤと先行技術のＯＬＥＤは、WO 2004/058911による一般的な方法で製造され、これはここで説明する状況（層の厚さの変化、材料）に適合している。５０ｎｍ厚の構造化されたＩＴＯ（インジウム錫酸化物）で被覆されたガラス薄板は、ＯＬＥＤのための基板である。基板を湿式洗浄にかけ（洗浄機、Merck Extran洗浄剤）、次いで、２５０℃で１５分間ベークし、被覆前に酸素プラズマで処理する。
【０１１７】
種々の層を、事前処理された基板に適用する：最初に、正孔輸送層（ＨＴＬ１）／第２の正孔輸送層（ＨＴＬ２）／随意に、第３の正孔輸送層（ＨＴＬ３）／発光層（ＥＭＬ）／電子輸送層（ＥＴＬ）／電子注入層（ＥＩＬ）および最後に１００ｎｍ厚のアルミニウムカソード。ＯＬＥＤの正確な構造を、表１に見ることができる。ＯＬＥＤの製造に使用される材料を、表２に示す。
【０１１８】
すべての材料は、真空室において、熱気相堆積により適用される。この場合、発光層は、常に、少なくとも一種のマトリックス材料と、共蒸発により特定の体積割合で一種または複数種のマトリックス材料に添加される発光化合物とから成る。ここでは、Ｍ１：Ｄ１（９５％：５％）のような形で与えられている詳細は、材料Ｍ１が９５体積％の割合で層中に存在し、Ｄ１が５体積％の割合で層中に存在することを意味する。同じように、電子輸送層も、二種の材料の混合物から成ってもよい。
【０１１９】
ＯＬＥＤは、標準方法で特性決定される。この目的のために、エレクトロルミネセンススペクトル、ランベルト放射特性を仮定して、電流/電圧/輝度特性線（ＩＵＬ特性線）から計算した、輝度の関数としての外部量子効率（ＥＱＥ、パーセントで測定）および寿命が測定される。エレクトロルミネセンススペクトルは、輝度１０００ｃｄ／ｍ２で測定され、ＣＩＥ１９３１ｘおよびｙ色座標はそこから計算される。寿命ＬＴ８０は、一定の電流密度で動作する間に、輝度が開始輝度から、開始値の８０％に低下するまでの時間として定義される。
【０１２０】
【表１】
0006657237.tif 000016
【０１２１】
【表２−１】
0006657237.tif 000017
【０１２２】
【表２−２】
0006657237.tif 000018
【０１２３】
いくつかの例を、本発明のＯＬＥＤの優位性を証明するために、以下により詳細に説明する。
【０１２４】
例１：
本発明の試料Ｉ１を比較試料Ｃ１と比較する。前者は、これがＨＴＬ１およびＨＴＬ２で、ｐ−ドーパントＦ４ＴＣＮＱではなく、ｐ−ドーパントＢｉＣを含む点で、Ｃ１と異なる。Ｉ１とＣ１との比較は、本願の試料ジオメトリーおよび２×２ｍｍ２の画素サイズの１．６Ｅ−４ｍＡ／ｃｍ２と比べて、１Ｖの印加電圧で、７．９Ｅ−６ｍＡ／ｃｍ２という、非常により低いリーク電流を示している。リーク電流は、ＯＬＥＤの有機層を通って流れない、アノードとカソードとの間を流れる電流を意味すると理解される。それらの原因の一つは、ＯＬＥＤのｐ−ドープされた層における高い側方導電率であり得る。リーク電流は、画素間でクロストークを生じる可能性があるので、表示装置での画素サイズの減少では大きな問題である。
【０１２５】
例２：
本発明の試料Ｉ２を比較試料Ｃ２と比較する。前者は、これがＨＴＬ１で、ｐ−ドーパントＦ４ＴＣＮＱではなく、ｐ−ドーパントＢｉＣを含む点で、Ｃ２と異なる。Ｉ２とＣ２との比較は、１０ｍＡ／ｃｍ２における３．８Ｖの２つの試料の比較電圧を示している。しかし、効率は、比較試料Ｃ２（１０ｍＡ／ｃｍ２における８．５％のＥＱＥ）と比べて、Ｉ２（１０ｍＡ／ｃｍ２における８．９％のＥＱＥ）の場合では非常に高い。２つの試料の寿命は、６０ｍＡ／ｃｍ２におけるＬＴ８０で約３００時間である。
【０１２６】
例３：
本発明の試料Ｉ４を比較試料Ｃ３およびＣ４と比較する。前者は、これがＨＴＬの材料として式（Ａ）の特定の化合物を含み、先行技術から知られている正孔輸送化合物を含まない点で、Ｃ３およびＣ４と異なる。ｐ−ドーパントＢｉＣは常に、存在する２つの正孔輸送層の第１の層で使用される。本発明の試料Ｉ４は、比較試料Ｃ３およびＣ４と比べて、類似の電圧値では、より良好な寿命と効率を有する（表３）。
【０１２７】
【表３】
0006657237.tif 000019
【０１２８】
例は、ＯＬＥＤにおける正孔輸送材料として、ビスマス錯体と式（Ａ）の化合物とを組み合わせた本発明の優位性を示している。これらを限定として解釈すべきではない。この本発明の組み合わせの優位性は、特許請求の範囲に定義されている材料の組み合わせの全範囲にわたるものである。
【０１２９】
Ｅ）軌道エネルギー決定のための量子化学計算
材料のＨＯＭＯおよびＬＵＭＯのエネルギーを、量子化学計算によって決定する。本願の場合、ソフトウエアパッケージ「ガウシアン０９、」、改訂Ｄ．０１」(Gaussian Inc.)を使用する。金属を含まない有機物質を計算するために（ “ｏｒｇ”法と呼ばれる）、最初に、電荷０およびマルチプリシティ１による、準実験的方法ＡＭ１（ガウシアンインプットライン“#AM1 opt”）によって、幾何学的な最適化を実施する。
【０１３０】
続いて幾何学的な最適化を基準にして、電子基底状態および三重項準位についての一点エネルギー計算を実施する。これは、６−３１Ｇ（ｄ）ベースセット（ガウシアンインプットライン"# B3PW91/6-31G(d)td=(50-50,nstates=4)"）とともにＴＤＤＦＴ（時間依存密度汎関数法）Ｂ３ＰＷ９１を使用して行われる（電荷０、マルチプリシティ１）。有機金属化合物（“M-org”法と呼ばれる）に対しては、ジオメトリーは、ハートリー-フォック法およびＬａｎＬ２ＭＢベースセット（ガウシアンインプットライン"# HF/LanL2MB opt"）（電荷０、マルチプリシティ１）によって最適化される。エネルギー計算は、前述したように有機物質と同じように実行されるが、「ＬａｎＬ２ＤＺ」ベースセットが金属原子のために使用され、「６−３１Ｇ（ｄ）」ベースセットがリガンドのために使用されるという違いがある（ガウシアンインプットライン"#B3PW91/gen pseudo=lanl2 td=(50-50,nstates=4)"）。エネルギー計算から、ハートリー単位で、２つの電子により占有される最後の軌道としてＨＯＭＯ（アルファocc.固有値）と、ハートリー単位で、最初に占有されなかった軌道としてＬＵＭＯ（アルファvirt.固有値）とが得られ、ここではＨＥｈとＬＥｈは、それぞれハートリー単位のＨＯＭＯエネルギーと、ハートリー単位のＬＵＭＯエネルギーとを表している。これは、以下のように、サイクリックボルタンメトリ測定によって較正された、電子ボルトでのＨＯＭＯおよびＬＵＭＯ値を計算するために使用される：
ＨＯＭＯ（ｅＶ）＝（（ＨＥｈ*２７．２１２）−０．９８９９）／１．１２０６
ＬＵＭＯ（ｅＶ）＝（（ＬＥｈ*２７．２１２）−２．００４１）／１．３８５
これらの値は、本願の文脈においては、材料のＨＯＭＯおよびＬＵＭＯとみなされるべきである。
【０１３１】
ここに記載された方法は、使用されるソフトウエアパッケージとは独立しており、常に同じ結果を与える。この目的のためによく利用されるプログラムの例は、「ガウシアン09 (Gaussian Inc.)とQ-Chem 4.1 (Q-Chem, Inc.)」である。本願の場合、ソフトウエアパッケージ「ガウシアン０９、改訂Ｄ．０１」を使用して、エネルギーを計算する。
【図面の簡単な説明】
【０１３２】
【図１】図１は、ドーパントの体積割合に対する特定の電導度である。
【図１】
0006657237.tif 000021